(57)【特許請求の範囲】
【請求項１】
ディスプレイパネルの情報表示画面に透明保護カバーを貼着するための両面粘着フィルムであって、基材フィルムの一方の面に、シリコーン樹脂を主成分とする吸着層を積層し、もう一方の面に、（メタ）アクリル系共重合体を主成分とするポリマーと架橋剤を含有するアクリル系粘着剤からなる粘着剤層を積層してなり、前記粘着剤層の動的粘弾性測定により測定される、２３℃における複素粘性率η＊が、２．０×１０２〜１０４Ｐａ・ｓであることを特徴とする両面粘着フィルム。
【請求項２】
前記架橋剤がアジリジン系架橋剤であることを特徴とする請求項１に記載の両面粘着フィルム。
【請求項３】
前記前記粘着剤層の厚みが、１０〜５０μｍであり、前記吸着層の厚みが１０〜５０μｍであることを特徴とする請求項１または２に記載の両面粘着フィルム。
【請求項４】
透明保護カバーと、請求項１〜３のいずれかに記載の両面粘着フィルムの粘着剤層を貼り合わせてなり、前記吸着層を介してディスプレイパネルの情報表示画面に貼着される保護部材において、前記透明保護カバーが、厚さ１００〜１，０００μｍ、光透過率８５％以上であるガラス板であることを特徴とする保護部材。
【発明の詳細な説明】
【技術分野】
【０００１】
本発明は、ディスプレイパネルの情報表示画面等の被着体に、貼り付けたり、取り外しが可能な両面粘着フィルム及びそれを用いた情報表示画面用の保護部材に関するもので、より詳細には、各種電子・電気機器の表示装置として使用される液晶ディスプレイ、プラズマディスプレイ、有機ＥＬ等の情報表示画面の保護及び視認性の向上を目的として、この情報表示画面に、ガラス板等からなる硬質の透明保護カバーを貼着するための両面粘着フィルム、及び前記透明保護カバーと両面粘着フィルムとの積層体からなる情報表示画面用の保護部材に関する。
【背景技術】
【０００２】
例えば、液晶等の表示画面の視認性向上を目的として、セパレータ、粘着剤層、基材シート、シリコーンゲル層、セパレータの順に積層されているシリコーンゲル粘着シートを液晶表示装置の液晶セルの周辺部と拡散板の周辺部及び／又は押え枠との間に挟み込む方法が知られている。（特許文献１）。前記のシリコーンゲル粘着シートの粘着剤層と、ガラスやアクリル等の硬質板である従来の透明部材を貼り合わせて積層した表面保護部材においては、ディスプレイパネルの情報表示画面に貼り付ける際に、前記シリコーンゲル層表面の凹凸に沿って、貼着面に気泡を巻き込み易かった。
【０００３】
また、液晶等の表示画面の保護及び視認性向上を目的として、透明ゲルを介して透明部材をディスプレイパネルの情報表示画面に密着させる方法が知られている。（特許文献２）。前記の方法によると、ディスプレイパネルのガラス基板と、ガラスやアクリル等の硬質板である従来の透明部材の接合では、ガラス基板と硬質板の透明部材が面接触して貼り合わされるため、貼り合わせ時に気泡を巻き込み易いだけでなく、一旦貼り合わせてしまうと巻き込んだ気泡を逃がすことが難しかった。気泡を巻き込んだ場合、前記気泡によりディスプレイの輝度、明るさ、色が不均一となり表示むらが発生するため、貼り直しや気泡の押し出しなどの作業が必要になる。巻き込んだ気泡を押し出すために、透明部材の表面から気泡を指で強く押し出したり、貼り直しを繰り返すうちにディスプレイ表面の外観を損なうことがあった。
【０００４】
また、表示体を成す被着面上に、アクリル系又はウレタン系樹脂を主成分としてなる応力緩和層を配置し、前記応力緩和層の片面に親水性液状層を介してガラス又は樹脂板から成る透明保護体を前記被着面に対して貼着する表示装置の保護体が知られている。(特許文献３)。前記の保護体は、表示体を成す被着面上に、前記応力緩和層、親水性液状層及び透明保護体を積層するという工程が必要となる、そのため高価な製造装置が必要となり、工程も複雑なものとなるので、結果として高価なものになってしまう欠点があった。
【先行技術文献】
【特許文献】
【０００５】
【特許文献１】特開２００１−２００２２１号公報
【特許文献２】特開２００３−２９５７８０号公報
【特許文献３】特開２０１１−１６７８６２号公報
【発明の概要】
【発明が解決しようとする課題】
【０００６】
本発明は、ディスプレイパネルの情報表示画面等の被着体に、貼り付けたり、取り外しが可能であり、硬質の保護部材を貼着した場合であっても、貼り付け時に気泡の巻き込みが発生しにくく、視認性に優れた、両面粘着フィルム及びそれを用いた情報表示画面用の保護部材を提供することを目的とする。
【課題を解決するための手段】
【０００７】
本発明者は、鋭意検討を行った結果、ディスプレイパネルの情報表示画面と、ガラス板からなる透明保護カバーと両面粘着フィルムを貼合した保護部材を貼着させる場合において、基材フィルムの一方の面に、シリコーン樹脂を主成分とする吸着層を積層し、もう一方の面に、（メタ）アクリル系共重合体を主成分とするポリマーと架橋剤を含有するアクリル系粘着剤からなる粘着剤層を積層してなる両面粘着フィルムの粘着剤層の動的粘弾性測定における、複素粘性率を規定した。前記粘着剤層の複素粘性率を特定の値とすることで、前記の保護部材において、前記粘着剤層が前記透明保護カバーのガラス表面の凹凸を吸収するとともに、前記粘着剤層が塑性変形して、前記基材フィルムを介して、前記吸着層表面の凹凸を吸収することで、最終的に被着体に貼着させる際の前記吸着層の平滑性を高くさせる作用を有することを見出した。これにより、前記両面粘着フィルムを用いて、ガラス板からなる透明保護カバーをディスプレイパネルの表示画面に貼着させる場合においても、貼り付け時に気泡の巻き込みを生じにくく、かつ視認性も良好である、情報表示画面用の保護部材を実現できることを見出し、本発明を完成するに至った。
【０００８】
第１発明は、ディスプレイパネルの情報表示画面に透明保護カバーを貼着するための両面粘着フィルムであって、基材フィルムの一方の面に、シリコーン樹脂を主成分とする吸着層を積層し、もう一方の面に、（メタ）アクリル系共重合体を主成分とするポリマーと架橋剤を含有するアクリル系粘着剤からなる粘着剤層を積層してなり、前記粘着剤層の動的粘弾性測定により測定される、２３℃における複素粘性率η＊が、２．０×１０２〜１０４Ｐａ・ｓであることを特徴とする両面粘着フィルムである。
【０００９】
第２発明は、前記架橋剤がアジリジン系架橋剤であることを特徴とする第１発明に記載の両面粘着フィルムである。
【００１０】
第３発明は、前記粘着剤層の厚みが、１０〜５０μｍであり、かつ前記吸着層の厚みが１０〜５０μｍであることを特徴とする第１発明または第２発明に記載の両面粘着フィルムである。
【００１１】
第４発明は、透明保護カバーと、第１発明〜第３発明のいずれかに記載の両面粘着フィルムの粘着剤層を貼り合わせてなり、前記吸着層を介してディスプレイパネルの情報表示画面に貼着される保護部材において、前記透明保護カバーが、厚さ１００〜１０００μｍ、光透過率８５％以上であるガラス板であることを特徴とする情報表示画面用の保護部材である。
【発明の効果】
【００１２】
本発明の両面粘着フィルムは、基材フィルムの一方の面に、シリコーン樹脂を主成分とする吸着層を積層し、もう一方の面に（メタ）アクリル系共重合体を主成分とするポリマーと架橋剤を含有するアクリル系粘着剤からなる粘着剤層を積層してなり、前記粘着剤層の粘弾性測定における複素粘性率を特定の数値範囲に規定することにより、前記透明保護カバーに前記両面粘着フィルムの粘着剤層を貼合した状態において、前記粘着剤層が前記透明保護カバーのガラス表面の凹凸を吸収するとともに、前記粘着剤層が塑性変形して、前記基材フィルムを介して、前記吸着層表面の凹凸を吸収することで、最終的に被着体に貼着させる際の前記吸着層の表面平滑性が高くなる。その結果、ガラス板からなる透明保護カバーを前記両面粘着フィルムで貼合した保護部材をディスプレイパネルの情報表示画面に貼着させる際、面接触して貼着させる条件でありながら、貼着界面において空気を逃がしながら貼着することが容易となり、貼り付け時に気泡の巻き込みを生じにくくするものである。
【発明を実施するための形態】
【００１３】
以下に本発明の両面粘着フィルム及びそれを用いた情報表示画面用の保護部材を、その構成要素に基づいて、さらに詳しく説明する。
【００１４】
（全体構成）
本発明の情報表示画面用の保護部材は、透明保護カバーと、基材フィルムの一方の面に、シリコーン樹脂を主成分とする吸着層を積層し、もう一方の面に（メタ）アクリル系共重合体を主成分とするポリマーと架橋剤を含有するアクリル系粘着剤からなる粘着剤層を積層してなり、前記吸着層に貼り合わされたセパレータからなる両面粘着フィルムとを、前記粘着剤層を介して貼着した状態で提供されるものである。
【００１５】
（透明保護カバー）
本発明の情報表示画面用の保護部材の構成部材のうち、前記透明保護カバーは、ガラス板を用いることが好ましい。前記透明保護カバーとしては、情報表示画面の表面部材であるガラス基板の屈折率に近い屈折率を有するものを選択することが好ましく、より好ましくは屈折率が１．２〜１．６のものを使用することが好ましい。屈折率の近い材料同士を密着させることによって、界面での反射光を低減させることができるからである。
【００１６】
また前記透明保護カバーとしては、波長が３８０〜７８０ｎｍの領域の可視光の全光線透過率が８５％以上のものを使用することが好ましい。全光線透過率が８５％未満の場合には、画面から発せられた光が透明部材を透過しにくくなるので、視認性が低下するからである。
【００１７】
（全光線透過率の測定方法）
ここでの全光線透過率は、ＪＩＳ−Ｋ７１０５に準じ、積分球式濁度計(日本電色工業株式会社製、ＮＤＨ２０００)により測定した。
【００１８】
前記透明保護カバーの厚みは、硬さと断裁加工性の観点から１００〜１，０００μｍの範囲であることが好ましい。前記透明保護カバーの厚みが１００μｍより小さいと、前記透明保護カバーを情報表示画面に貼着する際の作業性が低下する場合がある。一方、前記透明保護カバーの厚みが１，０００μｍを超えると、コストアップとなり、透過率が低下して視認性が低下する場合がある。
【００１９】
前記透明保護カバーは、さらに中心線表面粗さＲａが５．０μｍ以下であることが好ましい。中心線表面粗さＲａが５．０μｍより大きいと、前記透明保護カバーを情報表示画面に貼着させる際に、気泡の巻き込みが生じやすくなるからである。
【００２０】
前記透明保護カバーには、場合により、光反射防止層を設けることができ、透明保護カバーの片面に光反射防止剤としてＩＴＯ、ＳｉＯ２、ＴｉＯ２、ＺｎＯ２等の酸化金属の膜を形成する。このような膜の形成は、例えばＩＴＯなどをスパッタリングすることにより行っても良く、この方法によって光反射防止層を形成する場合には、透明性など信頼性が高いものが得られる。
【００２１】
また、光反射防止層の形成は、コストの点で好ましい方法として、例えばＩＴＯ、ＳｉＯ２、ＴｉＯ２、ＺｎＯ２等の酸化金属の微粉末にアクリル系又はアクリル系樹脂のバインダーを加え溶液化又はエマルジョン化し、これをグラビアコーター、スピンコーターなどで塗布するウエット法で形成しても良い。ウエット法における反射防止剤として使用する前記酸化金属の微粉末の粒径は、透視性の点から微細である程好ましく、１０〜５００ｎｍとすることが好ましいが、この粒径とする場合には、分散性の悪さと二次凝集によって歩留まりが悪くなることから、粒径１．０μｍまでのものが好ましい。
【００２２】
（両面粘着フィルム）
本発明の情報表示画面用の保護部材に用いる両面粘着フィルムは、基材フィルムの一方の面に、シリコーン樹脂を主成分とする吸着層を積層し、もう一方の面に（メタ）アクリル系共重合体を主成分とするポリマーと架橋剤を含有するアクリル系粘着剤からなる粘着剤層を積層してなり、前記吸着層にプラスチックフィルムからなるセパレータを貼り合わせたものであり、さらに前記粘着剤層に、ポリエステル系樹脂フィルムにシリコーン離型処理を施したカバーフィルムを貼り合わせた状態で提供されるものである。
【００２３】
（基材フィルム）
本発明で使用する基材フィルムは、各種のプラスチックからなるフィルムであれば、特に限定されない。例えばポリオレフィン、ポリエステル、ポリアミド、ポリカーボネート、トリアセチルセルロース、フッ素樹脂、ポリフェニレンオキサイド、ポリイミド、ポリアミドイミド、アクリル系樹脂、ポリ塩化ビニル、ポリ塩化ビニリデン、ポリアクリロニトリル等よりなるフィルムが例示されるが、これらに限定されるものではない。シリコーンゴムの熱架橋時の取り扱い性、コストの面からポリエステルフィルムやポリカーボネートフィルムが好ましい。透明性の点では、ポリエステルフィルム、特にポリエチレンテレフタレートが好ましい。基材の厚みは、用途に応じて適宜選択すればよいが、通常５〜４００μｍ、特に２０〜２５０μｍの範囲であるのが好ましい。
【００２４】
基材フィルムは、その表面をコロナ放電処理、紫外線照射処理、プラズマ処理、火炎処理したり、必要に応じてアンカー層等を設けてもよい。アンカー層等を積層する方法としては、製膜時に積層するいわゆるインライン法、または製膜したフィルムに積層するいわゆるオフライン法のいずれでもよい。
【００２５】
（粘着剤層）
本発明の粘着剤層には、両面粘着フィルムの全光線透過率が８０％以上になるような高透明粘着剤が得やすい等の理由から、（メタ）アクリル酸エステル系共重合体を主成分とするポリマーと架橋剤からなるアクリル系粘着剤が好適に使用することができる。  
【００２６】
前記アクリル系粘着剤には、例えば、アクリル酸ブチル、アクリル酸−２−エチルヘキシル、アクリル酸イソオクチル、アクリル酸イソノニル、アクリル酸アミル、アクリル酸シクロヘキシル、アクリル酸ベンジルなどのアクリル酸アルキルエステルや、メタクリル酸メチル、メタクリル酸ブチル、メタクリル酸−２−エチルヘキシル、メタクリル酸シクロヘキシル、メタクリル酸ベンジルなどのメタクリル酸アルキルエステルと、これらのアクリル酸アクリルエステル又は、メタクリル酸アルキルエステルに、酢酸ビニル、ビニルエーテル、スチレン、アクリロニトリル、メタクリロニトリルなどのビニル基含有化合物や、アクリル酸、メタクリル酸、イタコン酸、アクリル酸ヒドロキシルエチル、メタクリル酸ヒドロキシルエチル、アクリル酸プロピレングリコール、アクリルアミド、メタクリルアミド、アクリル酸グリシジル、メタクリル酸グリシジル、メタクリル酸ジメチルアミノエチル、メタクリル酸−ｔｅｒｔ−ブチルアミノエチルなどを共重合したものが用いられる。
【００２７】
前記アクリル系粘着剤に用いられる（メタ）アクリル酸エステル系共重合体としては、重量平均分子量が１０万〜１００万の範囲内のものが好ましく用いられる。重量平均分子量が１０万より小さいと、粘着力が高くなり、カバーフィルムの剥離が困難になるといった不具合が発生する。また、重量平均分子量が１００万を超えると溶液粘度が高くなり、塗工時に平滑な粘着剤塗工外観が得難い問題がある。また、この（メタ）アクリル酸エステル系共重合体のガラス転移点（Ｔｇ）は、−２０℃以下のものが好ましく使用できる。−２０℃よりＴｇが高いと粘着剤が硬くなり、透明保護カバーに対して適度な粘着力が得られなくなる。
【００２８】
前記アクリル系粘着剤に用いられる架橋剤としては、イソシアネート系架橋剤、アジリジン系架橋剤、エポキシ系架橋剤等、金属キレート型架橋剤等が挙げられる。本発明においては、初期硬化速度が速く、より平滑な表面が得られることから、アジリジン系架橋剤が好適に用いられる。初期硬化速度が遅くなると、加熱、乾燥後の両面粘着フィルム熟成中に、粘着剤表面がいわゆるゆず肌になりやすく、保護カバーへの貼合の際に、隙間が発生したり、透明性が低下したりするなどの不具合が発生する。
【００２９】
前記のアジリジン系架橋剤を用いることによって、粘着剤の初期硬化速度が速くなり、より平滑な表面状態を保持したままで、粘着剤層の硬化、熟成が完了する。前記粘着剤層の表面の平滑性が高くなることで、透明保護カバーに両面粘着フィルムの粘着剤層を貼合した状態において、前記粘着剤層が前記透明保護カバーのガラス表面の凹凸を吸収する効果や、前記粘着剤層が塑性変形して、前記基材フィルムを介して、前記粘着フィルムの吸着層表面の凹凸を吸収する効果が向上することで、最終的に被着体に貼着させる際の前記吸着層表面の平滑性が高くなる。その結果、保護部材の前記吸着層をディスプレイパネルの情報表示画面に貼着させる際、気泡の巻き込みをより抑制することができる。
【００３０】
前記のアジリジン系架橋剤は、１分子中に少なくともアジリジニル基または置換アジリジニル基を２個以上有する化合物であり、例えば、Ｎ，Ｎ’−ヘキサメチレン−１，６−ビス（１−アジリジンカルボキシアミド）、トリメチロールプロパン−トリ−β−アジリジニルプロピオネート、ビスイソフタロイル−１−（２−メチルアジリジン）、トリ−１−アジリジニルホスフィンオキサイド、Ｎ，Ｎ’−ジフェニルメタン−４，４’−ビス（１−アジリジンカルボキシアミド）、Ｎ，Ｎ’−トルエン−２，４−ビス（１−アジリジンカルボキシアミド）、トリス−１−（２−メチルアジリジン）ホスフィン、トリメチロールプロパン−トリ−β−（２メチルアジリジン）プロピオネート等が挙げられる。これらの２種以上のアジリジン系架橋剤を併用してもよい。
【００３１】
前記架橋剤の添加量としては、アクリル系粘着剤１００重量部に対して０．００５〜１０重量部、特に０．０１〜５重量部の割合で添加されるとよい。前記架橋剤の添加量が０．００５重量部未満であると、粘着剤の硬化が不十分なものとなり、凝集力が得られない。一方前記架橋剤の添加量が１０重量部を超えると、粘着剤の硬化が進み過ぎて、粘着力が極端に低下する。
【００３２】
本発明においては、前記のアクリル系粘着剤に、さらに可塑剤を加えてもよい。前記の可塑剤としては、例えば炭化水素系可塑剤、例えばプロセスオイル、液状ポリブタジエン、液状ポリイソブチレン、液状ポリイソプレン、流動パラフィン、パラフィンワックス、エチレンとα−オレフィンの共重合オリゴマー（Ｍｗ５，０００〜１００，０００）、プロピレンと、エチレンを除くα−オレフィンの共重合オリゴマー（Ｍｗ５，０００〜１００，０００）；塩素化パラフィン；エステル系可塑剤、例えばフタル酸エステル（ジエチルフタレート、ジブチルフタレート、ジオクチルフタレート、ジデシルフタレート、ジラウリルフタレート、ジステアリルフタレート、ジイソノニルフタレート等）、アジピン酸エステル（ジオクチルアジペート等）、セバチン酸エステル（ジオクチルセバケート等）、動植物油脂（例えばリノール酸、リノレン酸）、およびこれらの中で、水素添加可能な不飽和の二重結合を有するものについては、その水素添加物等が挙げられる。可塑剤は１種用いてもよいし、また２種以上組み合わせて用いてもよい。
【００３３】
前記粘着剤層のアクリル系粘着剤に、さらに可塑剤を加えることによって、ガラス板からなる透明保護カバーと両面粘着フィルムを貼合した保護部材において、前記粘着剤層が前記透明保護カバーのガラス表面の凹凸を吸収するとともに、前記粘着剤層が塑性変形して、前記基材フィルムを介して、前記吸着層表面の凹凸を吸収することで、最終的に被着体に貼着させる際の前記吸着層の平滑性を高くさせる効果がより大きくなる。
【００３４】
前記可塑剤の添加量は、アクリル系粘着剤１００重量部に対して０．０５〜１０重量部、特に０．１〜５重量部の割合で添加されるとよい。前記可塑剤の添加量が０．０５重量部未満であると、前記粘着剤層が塑性変形して、前記基材フィルムを介して、前記吸着層表面の凹凸を吸収する効果が低下し、結果として保護部材を表示画面に貼着する際の微細気泡の混入防止効果が低下してしまう。一方前記可塑剤の添加量が１０重量部を超えると、凝集力低下によって粘着耐久性が低下するという問題がある。
【００３５】
ここでの粘着剤層の形成方法としては、有機溶剤に溶解し粘度を調整した粘着剤を塗布する方法や水に分散し塗布する方法等の公知の方法を用いることができるが、架橋型アクリル系粘着剤の形成方法としては、有機溶剤に溶解し粘度を調整した粘着剤を塗布する方法が一般的である。
【００３６】
アクリル系の粘着剤組成物として紫外線重合型のものを使用する場合、粘着剤組成物には、主剤であるアクリル酸類のモノマー及び／又はオリゴマーの他、光重合開始剤、紫外線架橋促進剤（増感剤）、希釈剤などの補助材料が配合される。
【００３７】
前記粘着剤の補助材料としては、他に、フィラー等を含めるものとしても良いが、前記補助材料の添加は、得られた粘着剤層の厚み方向における光の複屈折を発生させて透視性を低下させるので、特に粘着剤層の厚みを１０〜５０μｍに形成する本発明では、透視性の低下が著しくなることから、これらの添加は行わないか、比較的少量に止めることが好ましい。
【００３８】
なお、前記粘着剤の希釈剤としては特に制限無く用いることができる。特に、希釈剤としては有機溶剤が望ましく、例えば、アセトン、メチルエチルケトン、メチルイソブチルケトン、シクロヘキサン、ベンゼン、トルエン、キシレン、クロルベンゼン、テトラヒドロフラン、メチルセロソルブ、エチルセロソルブ、メチルセロソルブアセテート、エチルセロソルブアセテート、酢酸エチル、１，４−ジオキサン、１，２−ジクロロエタン、ジクロルメタン、クロロホルムなどが挙げられるが、これらに限定されるものではない。
【００３９】
本発明における両面粘着フィルムの粘着剤層の厚みは、１０〜５０μｍ、好ましくは１０〜３０μｍとすることが適当である。前記粘着剤層の厚みが１０μｍ未満であると、粘着力が低下し前記透明保護カバーに対して適度な粘着力が得られなくなる。一方前記粘着剤層の厚みが５０μｍを超える場合には、粘着剤表面の平滑性を高い状態に保つことが困難になり、粘着剤層と透明保護カバーを粘着させた際に、反対側の吸着層表面を平滑に保つことができなくなり、情報表示画面に前記保護部材の吸着層を貼り付ける時に気泡の巻き込みが生じてしまう。
【００４０】
（粘着剤層の複素粘性率の測定方法）
本発明の両面粘着フィルムを構成する粘着剤層の動的粘弾性特性は、特定周波数、及び特定温度における、動的粘弾性スペクトルの貯蔵弾性率及び損失弾性率により規定する。動的粘弾性の測定においては、粘弾性試験機（株式会社レオロジー社製、商品名：ＭＲ−３００）を用いて、同試験機の測定部である平行円盤の間に試験片を挟み込み、周波数１Ｈｚで−５０℃から１５０℃までの貯蔵弾性率（Ｇ’）と損失弾性率（Ｇ”）を測定する。複素粘性率η＊は下記式（１）によって定義される値であり、下記式（２）により規定される複素弾性率Ｇ＊をもとに算出されるものである。なお、ωは角速度を表す。
【００４１】
【数１】
0006364663.tif 000002
【００４２】
本発明においては、粘着剤層の動的粘弾性測定（周波数１Ｈｚ）で、２３℃における複素粘性率η＊は１０２〜１０４Ｐａ・ｓであることが好ましい。前記複素粘性率η＊が、１０２Ｐａ・ｓ未満であると、前記粘着層表面が柔らかすぎて容易に変形できる様になってしまい、前記粘着剤層に透明保護カバーを粘着した保護部材の状態で、前記粘着剤層が端面からはみ出してしまう。一方前記複素粘性率η＊が、１０４Ｐａ・ｓを超えると、粘着剤としては硬くなり、透明保護カバー表面の凹凸や、前記吸着層表面の凹凸を打ち消す様に粘着剤層が塑性変形できなくなる。その結果、前記粘着剤層に透明保護カバーを粘着した、保護部材の状態で前記吸着層の表面を平滑に保つことができなくなり、情報表示画面に前記保護部材の吸着層を貼り付ける時に気泡の巻き込みが生じてしまう。
【００４３】
本発明の粘着剤層のコーティング法としては、溶液型、無溶剤型いずれもコンマナイフコーター、ダイコーター、リーバースコーターなどが挙げられる。無溶剤型ならば押出法、カレンダー法でも構わないが、気泡混入防止の点からからダイコーターが好適である。
【００４４】
（カバーフィルム）
本発明の両面粘着フィルムには、粘着剤層面にポリエステル系樹脂フィルムをカバーフィルムとして貼り合わせることが好ましい。カバーフィルムの中心線表面粗さは０．２０μｍ以下であることが好ましい。より好ましくは、カバーフィルムの中心線表面粗さが０．１０μｍ以下であることが好ましい。中心線表面粗さが０．２０μｍより大きくなるとカバーフィルム表面の粗さが粘着剤層に転写し、粘着剤層の粗さによる光散乱が発生し、透明保護カバーに両面粘着フィルムを貼り付け、情報表示画面用の保護部材として用いたときの視認性が低下するといった問題が発生する場合がある。
【００４５】
カバーフィルムとして使用されるポリエステル系樹脂フィルムとして、寸法安定性、透明性、硬さの点で、二軸延伸ポリエステル系フィルムの使用が好ましい。カバーフィルムとなるポリエステル系樹脂フィルムの厚みは１０〜２００μｍの範囲、硬さと断裁加工性から２５〜１００μｍの範囲のものが好ましい。前記の厚みが１０μｍより薄いとフィルム強度が不足し、カバーフィルム剥離時に破れたり、両面粘着フィルムに貼り合わせる際に、シワが入り易い等の問題が発生する。また、前記厚みが２００μｍより厚いと、フィルム自体が高価になる等の問題が発生する。
【００４６】
また、本発明の両面粘着フィルムを前記の透明保護カバーに粘着剤層を介して貼着する場合には、カバーフィルムを剥離して使用するものであり、前記粘着剤層からカバーフィルムを剥離する際の剥離力を調整するために、前記カバーフィルムの粘着剤層貼合面に、シリコーン系剥離剤を塗布しておくことが好ましい。
【００４７】
（吸着層）
本発明の吸着層に用いるシリコーン樹脂の性状としては、透明性が高く、ゴムのような柔軟性を持っていて被着体の表面に対しても、吸着層の面が被着体表面に沿うことが求められる。さらに剥離の際には、小さい剥離力で、容易に剥離できることが求められる。また、少なくとも厚み１０μｍ以上で、目付け加工の方法を用いることなく、塗布及び加熱処理だけで架橋吸着層を設けるためには、シリコーン組成物の硬化反応に際して、白金触媒等のもとで、１５０℃以下の低温短時間で深部まで架橋し、透明で耐熱性、圧縮永久歪み特性に優れかつ低粘度で液状タイプである、１分子中に２個以上のアルケニル基を有するポリオルガノシロキサンと架橋剤としてＳｉＨ基を有するオルガノハイドロジェンポリシロキサンとの付加反応により熱架橋する付加反応型液状シリコーン組成物の使用が好ましい。
【００４８】
１分子中に２個以上のアルケニル基を有するジオルガノポリシロキサンとしては、両末端にのみビニル基を有する直鎖状ジオルガノポリシロキサンと、両末端及び側鎖にビニル基を有する直鎖状ジオルガノポリシロキサンと、末端にのみビニル基を有する分岐状ジオルガノポリシロキサンと、末端及び側鎖にビニル基を有する分岐状ジオルガノポリシロキサンとから選ばれる少なくとも１種を用いると良い。
【００４９】
これらのジオルガノポリシロキサンの１形態としては、両末端にのみビニル基を有する直鎖状ジオルガノポリシロキサンで、下記一般式（化１）で表わされる化合物である。
【００５０】
【化１】
0006364663.tif 000003
【００５１】
（式中Ｒは下記の有機基、ｎは整数を表す。）
【００５２】
【化２】
0006364663.tif 000004
【００５３】
（式中Ｒは下記の有機基、ｎ、ｍは整数を表す。）
【００５４】
このビニル基以外のケイ素原子に結合した有機基（Ｒ）は異種でも同種でもよいが、具体例としてはメチル基、エチル基、プロピル基などのアルキル基、フェニル基、トリル基、などのアリール基、又はこれらの基の炭素原子に結合した水素原子の一部または全部をハロゲン原子、シアノ基などで置換した同種、または異種の非置換または置換の脂肪族不飽和基を除く１価炭化水素基で、好ましくはその少なくとも５０モル％がメチル基であるものなどが挙げられるが、このジオルガノポリシロキサンは単独でも２種以上の混合物であってもよい。
【００５５】
両末端および側鎖にビニル基を有する直鎖状ジオルガノポリシロキサンは、上記一般式（化１）中のＲの一部がビニル基である化合物である。末端にのみビニル基を有する分岐状ポリオルガノシロキサンは、上記一般式（化２）で表わされる化合物である。末端及び側鎖にビニル基を有する分岐状ポリオルガノシロキサンは、上記一般式（化２）中のＲの一部がビニル基である化合物である。
【００５６】
１分子中に２個以上のアルケニル基を有するジオルガノポリシロキサンの重量平均分子量としては、２０，０００〜７００，０００の範囲のものが好ましい。前記のジオルガノポリシロキサンの重量平均分子量が２０，０００未満であると、硬化性が低下したり、被着体への粘着力が低下してしまう。また、７００，０００を超えてしまうと、組成物の粘度が高くなりすぎて製造時の撹拌が困難になる。
【００５７】
ここで架橋反応に用いる架橋剤の例として、オルガノハイドロジェンポリシロキサンが挙げられる。前記オルガノハイドロジェンポリシロキサンは、１分子中にケイ素原子に結合した水素原子を少なくとも３個有するものであるが、実用上からは分子中に２個の≡ＳｉＨ結合を有するものをその全量の５０重量％までとし、残余を分子中に少なくとも３個の≡ＳｉＨ結合を含むものとすることがよい。分子の形状としては、直鎖状、分岐状、環状のものを使用できる。
【００５８】
前記アルケニル基を有するジオルガノポリシロキサン中のアルケニル基（Ａ）に対する、オルガノハイドロジェンポリシロキサン中のＳｉＨ基（Ｂ）のモル比（Ａ）／（Ｂ）が１．０〜２．０の範囲となるように配合することが好ましい。モル比（Ａ）／（Ｂ）が１．０未満では架橋密度が不足して、これに伴い凝集力、保持力が低くなってしまうことがあり、逆に２．０を超えると架橋密度が高くなり、適度な粘着力、及びタック性が得られず、気泡の混入も発生しやすくなる。
【００５９】
架橋反応に用いる付加反応触媒は、塩化白金酸、塩化白金酸のアルコール溶液、塩化白金酸とアルコールとの反応物、塩化白金酸とオレフィン化合物との反応物、塩化白金酸とビニル基含有シロキサンとの反応物、白金−オレフィン錯体、白金−ビニル基含有シロキサン錯体、ロジウム錯体、ルテニウム錯体などが挙げられる。また、これらのものをイソプロパノール、トルエンなどの溶剤や、シリコーンオイルなどに溶解、分散させたものを用いてもよい。架橋反応した吸着層は、シリコーンゴムのような柔軟性を持ったものとなり、この柔軟性が被着体との密着を容易にさせるものである。
【００６０】
前記付加反応触媒の添加量はシリコーン組成物の合計１００重量部に対し、貴金属分として５〜２，０００ｐｐｍ、特に１０〜５００ｐｐｍとすることが好ましい。５ｐｐｍ未満では硬化性が低下し、架橋密度が低くなり、保持力が低下することがあり、２，０００ｐｐｍを超えると処理浴の使用可能時間が短くなる場合がある。
【００６１】
本発明に係るシリコーンの市販品の形状は、無溶剤型、溶剤型、エマルション型があるが、いずれの型も使用できる。なかでも、無溶剤型は、溶剤を使用しないため、安全性、衛生性、大気汚染の面で非常に利点がある。但し、無溶剤型であっても、所望の膜厚を得るための粘度調節のために、必要に応じてトルエン、キシレンなどの芳香族炭化水素系溶剤、ヘキサン、ヘプタン、オクタン、イソパラフィンなどの脂肪族炭化水素系溶剤、メチルエチルケトン、メチルイソブチルケトンなどのケトン系溶剤、酢酸エチル、酢酸イソブチルなどのエステル系溶剤、ジイソプロピルエーテル、１、４−ジオキサンなどのエーテル系溶剤、またはこれらの混合溶剤などが使用される。
【００６２】
前記溶剤の添加量はシリコーン組成物の合計１００重量部に対し、２０〜１，０００重量部、特に２５〜９００重量部とすることが好ましい。２０重量部未満では、吸着層と基材の密着性が低下して場合があり、１，０００重量部を超えると、シリコーン組成物の塗工液の粘度が低くなりすぎるので、塗工後から硬化までの間に、塗工された吸着層が一部流動し、吸着層表面の平滑性が低下してしまう。
【００６３】
前述のごとく、吸着層の性状としては、ゴムのような柔軟性を持っていて被着体への貼着時に被着体の表面の凹凸に追従して密着力を確保することが求められる。そして、例えば前記情報表示画面の保護部材として両面粘着フィルムを使用する場合、吸着層の膜厚は、被着体に対する吸着層の密着面方向の剪断力を確保するために少なくとも１０μｍ以上、通常は１０〜１００μｍが好ましい。本発明の場合、気泡の混入を防止し、気泡吸収性を確保するために、吸着層の厚みとしては、２０〜５０μｍであることがより好ましい。１０μｍ未満であると被着体に対する保護部材の密着面方向の剪断力が確保できず、特に長期貼り付け時には、保護部材が被着体から剥がれ易い。また、吸着層の厚みが１００μｍを超える場合には、シリコーン組成物の使用量が多くなり、両面粘着フィルムの製造コストの上昇を招いてしまう。
【００６４】
（アンカー層）
本発明においては、基材フィルムと吸着層との接着力の向上、および被着体への保護部材の貼着後、前記保護部材を再剥離する際に、前記吸着層と基材フィルム間で剥離することなく、被着体からスムーズに剥離できることを目的として、前記基材フィルムと吸着層との間にアンカー層を設けてもよい。
【００６５】
アンカー層の材料としては、ポリエステル系樹脂、アクリル系樹脂、ウレタン系樹脂等が挙げられる。中でもアクリル系樹脂が好ましく、特にアクリルポリオール樹脂が、帯電防止性や被膜特性の観点から好ましい。
【００６６】
また、アンカー層には、その他配合材料として帯電防止剤を添加し帯電防止機能を付与することができる。ノニオン系としてポリオキシエチレンアルキルエーテル、ポリオキシエチレンアルキルフェノール、ポリオキシエチレンアルキルアミン、ポリオキシエチレンアルキルアミド、脂肪酸ポリエチレングリコールエステル、脂肪酸ソルビタンエステル、ポリオキシエチレン脂肪酸ソルビタンエステル、脂肪酸グリセリンエステル、アルキルポリエチレンイミン等を挙げることができる。またエチレンオキサイドを骨格に持つアクリレート化合物なども使用することができる。導電性高分子としてポリアニリン、ポリピロール、ポリチオフェン、ポリ３、４−エチレンジオキシチオフェン及びこれらの誘導体を使用することができる。金属酸化物としてアンチモンドープ型酸化錫（ＡＴＯ）、錫ドープ型酸化インジウム（ＩＴＯ）、アルミニウムドープ型酸化亜鉛、アンチモン副酸化物などを使用することができる。
【００６７】
アンカー層の厚みは０．０１〜５．０μｍの範囲、より好ましくは０．１０〜３．０μｍの範囲が好適である。アンカー層の厚みが、前記厚みが０．０１μｍ未満であると熱架橋された吸着層が基材フィルムより離脱し易くなる。さらに帯電防止性能が安定しない。一方前記厚みが５．０μｍを超えるとアンカー層の柔軟性が無くなり硬い層となり、基材フィルムへの密着性が悪くなる。
【００６８】
アンカー層塗工液、吸着層塗工液の塗工方法としては、３本オフセットグラビアコーターや５本ロールコーターに代表される多段ロールコーター、ダイレクトグラビアコーター、バーコーター、エアナイフコーター等公知の方法が適宜使用される。
【００６９】
（セパレータ）
本発明においては、吸着層の表面の汚れや異物付着を防いだり、両面粘着フィルムのハンドリングを向上させるため、プラスチックフィルムからなるセパレータを吸着層面に貼り合わせて用いる。
【００７０】
本発明の両面粘着フィルムのセパレータには、プラスチックフィルムが用いられる。例えば、ポリエステルフィルム、ポリプロピレンフィルム、ポリエチレンフィルム、ポリカーボネートフィルム、ポリスチレンフィルム等を挙げることができる。これらの中で、生産性、加工性に優れるポリエステルフィルムが好ましく使用できる。また、このようなポリエステルフィルムには二軸延伸フィルム、一軸延伸フィルム、無延伸フィルムがあり、そのいずれも使用できるが、特に二軸延伸フィルムが汎用的であり好ましく使用できる。プラスチックフィルムの厚さとしては、２５〜２００μｍが好ましく用いられる。２５μｍより薄いとフィルム強度が不足し、十分な保護性能が得られない。剥離時にフィルムが破れる等の問題が発生する。また、２００μｍより厚いとフィルム自体が高価になる等の問題が発生する。
【００７１】
前記吸着層面に貼り合わせるセパレータの中心線表面粗さＲａは０．２０μｍ以下とすることが好ましい。より好ましくは、セパレータの中心線表面粗さが０．１０μｍ以下である。前記中心線表面粗さが０．２０μｍより大きくなると、セパレータ表面の粗さが吸着層面に転写し、粘着剤層の粗さによる光散乱が発生し、透明保護カバーに両面粘着フィルムを貼り付け、情報表示画面用の保護部材として用いたときの視認性が低下するといった問題が発生する。また、両面粘着フィルムを用いて、ガラス板などの透明保護カバーと前記粘着剤層を介して積層した保護部材としてディスプレイパネルの情報表示画面へ貼り付けた時に、気泡の混入が発生しやすくなるといった問題がある。
【００７２】
（表面粗さの測定方法）
本発明における中心線表面粗さの測定は、接触型表面粗さ計（株式会社小坂研究所製、ＡＹ−２２）を用いて行い、測定した得られた中心線平均粗さＲａを用いる。
【実施例】
【００７３】
以下、実施例と比較例を示して本発明を詳細に説明するが、本発明は下記の実施例に制限されるものではない。なお、各実施例中の「部」は特に断ることのない限り重量部を示したものである。
【００７４】
（実施例１〜７、比較例１〜２）
プラズマ処理された厚み５０μｍのポリエチレンテレフタレートフィルムの片面に、下記アンカー層塗工液をグラビアコーターで塗工、乾燥して、厚み２．０μｍのアンカー層を形成した。
【００７５】
（アンカー層塗工液）
アクリルポリオール樹脂                      ２０部
（東レファインケミカル製、コータックスＬＨ４５５、固形分：５０％）
ポリチオフェン                              ２７部
（信越ポリマー製、セプルジーダＯＣ−ＳＣ１００、固形分：３％）
ＭＥＫ                                      ４０部
トルエン                                    １３部    
合  計                                    １００部
【００７６】
（実施例１〜７、比較例１〜２）
前記のアンカー層の上に、下記の吸着層塗工液を、表２に記載の吸着層の厚みで、ダイコーターにて塗工して設けた後、オーブンにて１５０℃、１００秒で架橋させて、各実施例及び比較例の吸着層を形成した。
【００７７】
（吸着層塗工液）
分子末端及び側鎖にビニル基を有する直鎖状ジオルガノポリシロキサン  ６８．５９部
（Ｍｗ：５４０，０００）／無溶剤型
オルガノハイドロジェンシロキサン−ジオルガノシロキサンコポリマー    ０．４１部
（Ｍｗ：２，０００）／無溶剤型
白金触媒（信越ポリマー製、ＰＬ−５６）                              １．００部
トルエン                                                          ３０．００部
合  計                                                          １００．００部
【００７８】
（実施例１〜７、比較例１〜２）
前記の吸着層が形成された各粘着フィルムの吸着層面に、厚さ５０μｍのポリエステルフィルムを合わせて２本のロール（ゴムロールとメタルロール）にて挟み込み、空気を逃がしながら両者を貼り合わせ、プラズマ処理された厚み５０μｍのポリエチレンテレフタレートフィルムの片面にアンカー層、吸着層及びセパレータが積層された粘着フィルムを得た。
【００７９】
（実施例１〜７、比較例１〜２）
前記の粘着フィルムの、吸着層が形成された面とは反対側の面に、表１に記載の粘着剤層塗工液を、表２に記載の厚みと組み合わせで、ダイコーターで塗工し、１００℃で２分間加熱・乾燥して、各実施例及び比較例の粘着剤層を形成した。
【００８０】
【表１】
0006364663.tif 000005
【００８１】
（実施例１〜７、比較例１〜２）
前記の粘着剤層が形成された各粘着フィルムの粘着剤面に、厚さが３８μｍのポリエチレンテレフタレートフィルムにシリコーン系剥離剤を塗工したカバーフィルムの離型面を合わせて２本のロール（ゴムロールとメタルロール）にて挟み込み、空気を逃がしながら両者を貼り合わせた後、本発明の両面粘着フィルムを得た。
【００８２】
各実施例、比較例の評価結果を表２に、各評価方法を下記に示す。
【００８３】
【表２】
0006364663.tif 000006
【００８４】
（評価方法）
（複素粘性率）
厚みが５０μｍのフッ素樹脂製シートの片面に、表１の粘着剤１〜粘着剤５の粘着剤を、それぞれ５０μｍの塗布厚みで粘着剤層を設けた後、オーブンにて１５０℃、１００秒で架橋させた。得られた各粘着剤層を前記のフッ素樹脂製シートから剥がし取り、粘弾性測定用の試験片を作製した。次いで、粘弾性試験機（株式会社レオロジー社製、商品名：ＭＲ−３００）を用いて、同試験機の測定部である平行円盤の間に試験片を挟み込み、周波数１Ｈｚで２３℃での貯蔵弾性率（Ｇ’）と損失弾性率（Ｇ”）を測定し、Ｇ＊＝√（Ｇ’２＋Ｇ”２）により複素弾性率（Ｇ＊）を算出した。続いてη＊＝Ｇ＊／ωにより、複素粘性率（η＊）を算出した。なお、ωは角速度を表す。
【００８５】
（ゲル分率）
上記とは別に、厚み５０μｍのポリエチレンテレフタレートフィルムの片面に、表１の粘着剤１〜粘着剤５の粘着剤を、それぞれ５０μｍの塗布厚みで粘着剤層を設けた後、オーブンにて１５０℃、１００秒で架橋させた。前記の粘着剤層を設けた粘着フィルムを５０ｍｍ×５０ｍｍの大きさにカットして試験片を作製し、前記の試験片を、トルエンに２４時間浸漬させた。試験片及びトルエン溶液をろ過した残渣を４５℃で２４時間乾燥させて、浸漬後の試験片の乾燥後重量およびトルエン溶液をろ過した残渣の乾燥後重量を測定した。その後、乾燥後試験片から粘着剤層を除去して基材重量を測定した。ゲル分率は以下の式によって算出した。
ゲル分率（％）＝（乾燥後の試験片及びろ過残渣重量−基材重量）
／（試験前の試験片重量−基材重量）
【００８６】
（粘着剤層の写像性）
（１）加熱・架橋後の粘着剤層の写像性
厚み５０μｍのポリエチレンテレフタレートフィルムの片面に、表１の粘着剤１〜粘着剤５の粘着剤を、それぞれ２５μｍの塗布厚みで粘着剤層を設けた後、オーブンにて１５０℃、１００秒で架橋させた。前記の粘着剤層を設けた粘着フィルムを５０ｍｍ×５０ｍｍの大きさにカットして試験片を作製した。前記加熱・架橋後の粘着フィルムを、写像性試験器（スガ試験機株式会社製ＩＣＭ−１ＤＰ）を使用してＪＩＳ  Ｋ  ７３７４に準拠した方法にて各サンプル粘着剤層の写像性を測定することにより、粘着剤層の表面平滑性を評価した。
（２）硬化熟成後の粘着剤層の写像性
上記の加熱・架橋後の粘着フィルムの粘着剤面に、厚さが３８μｍのポリエチレンテレフタレートフィルムにシリコーン系剥離剤を塗工したカバーフィルムの離型面を合わせて２Ｋｇのハンドローラーを１往復させる方式で圧着し、圧着後４５℃で９６時間熟成し、さらに室温（２３℃）で２４時間放置した。前記熟成後の粘着フィルムを５０ｍｍ×５０ｍｍの大きさにカットし、前記カバーフィルムを剥離して試験片を作製した。前記熟成後の粘着フィルムを、写像性試験器（スガ試験機株式会社製ＩＣＭ−１ＤＰ）を使用してＪＩＳ  Ｋ  ７３７４に準拠した方法にて各サンプル粘着剤層の写像性を測定することにより、粘着剤層の表面平滑性を評価した。
【００８７】
（吸着性能評価）
上記作成した両面粘着フィルムを２５ｍｍ幅にカットし、吸着層のセパレータを剥離した。次いで、前記吸着層を厚み３ｍｍのソーダ石灰ガラス板に２Ｋｇのハンドローラーを１往復させる方式で圧着し、圧着後室温で２４時間放置した。次に、引張り試験機を用いて、１８０°の剥離角度、剥離速度：１，２００ｍｍ／ｍｉｎで剥離し、吸着フィルムのガラス板剥離力（ｍＮ／２５ｍｍ）を測定した。
吸着性能の評価基準
◎：ガラス板剥離力が２５ｍＮ／２５ｍｍ以上、１５０ｍＮ／２５ｍｍ未満
○：ガラス板剥離力が１５０ｍＮ／２５ｍｍ以上、４００ｍＮ／２５ｍｍ未満
×：ガラス板剥離力が２５ｍＮ／２５ｍｍ未満、４００ｍＮ／２５ｍｍ以上
【００８８】
（エア抜け速度）
上記作成した両面粘着フィルムを１２０ｍｍ×５５ｍｍにカットし、予め表面に光反射材層が設けられた、厚み３００μｍの透明保護カバー（ガラス板）に前記両面粘着フィルムを粘着剤層を介して貼着し、前記両面粘着フィルムの表面側から、２ｋｇの荷重をかけたロールを２往復させた後、常温（２５℃）で、２４時間放置して、本発明の情報表示画面用の保護部材を得た。前記保護部材を厚み３ｍｍのソーダ石灰ガラス板に貼り合わせ、貼着界面から全て空気が抜けて、貼着が完了するまでの時間を測定し、保護部材の長さ方向の単位長さ当りの速度として計算した。
【００８９】
（気泡の混入評価）
上記作成した両面粘着フィルムを１２０ｍｍ×５５ｍｍにカットし、予め表面に光反射材層が設けられた、厚み３００μｍの透明保護カバー（ガラス板）に前記両面粘着フィルムを粘着剤層を介して貼着し、前記両面粘着フィルムの表面側から、２ｋｇの荷重をかけたロールを２往復させた後、常温（２５℃）で、２４時間放置して、本発明の情報表示画面用の保護部材を得た。前記保護部材を厚み３ｍｍのソーダ石灰ガラス板に貼り合わせ、気泡の混入を目視確認した。
評価基準
◎：気泡の混入が全くない
○：気泡の混入が殆どなし
×：気泡が混入し、残っている
【図面の簡単な説明】
【００９０】
【図１】本発明の両面粘着シートの断面図である。
【図２】本発明の情報表示画面用の保護部材の断面図である。
【符号の説明】
【００９１】
１    基材フィルム
１０  両面粘着フィルム
２    アンカー層
２０  透明保護カバー
３    吸着層
３０  情報表示画面用の保護部材
４    セパレータ
５    粘着剤層
６    カバーフィルム
７    透明保護カバー（ガラス板）
８    光反射防止層
【図１】
0006364663.tif 000007
【図２】
0006364663.tif 000008